(57)【要約】【課題】成形材料として優れた溶剤溶解性を失うことなく、優れた成形性やその他特性を保持し、成形後は架橋させることによって耐溶剤性等を向上し得るフッ素化シアノアリールエーテル重合体を提供する。【解決手段】下記一般式（Ｉ）で表される構造を繰り返し単位として含む。【化１】
2004010796.tif 000018
（ただし、式中Ｒ１は重合性不飽和基を有する基、Ｒ２は２価の有機基を表し、ｍはフッ素原子の付加数を示す。）【特許請求の範囲】
【請求項１】
下記一般式（Ｉ）で表される構造を繰り返し単位として含むことを特徴とするフッ素化シアノアリールエーテル重合体。
【化１】
2004010796.tif 000015
（ただし、式中Ｒ１は反応性不飽和結合を有する基、Ｒ２は２価の有機基を表し、ｍはフッ素原子の置換数を示す。）
【請求項２】
Ｒ１が、下記式（ＩＩ）で示される基である請求項１に記載のフッ素化シアノアリールエーテル重合体。
【化２】
2004010796.tif 000016
【請求項３】
下記式（ＩＩＩ）で表されることを特徴とする含フッ素化合物。
【化３】
2004010796.tif 000017
【請求項４】
請求項１または２に記載の一般式（Ｉ）で表される重合体から得られることを特徴とする架橋体。
【発明の詳細な説明】
【０００１】
【発明の属する技術分野】
本発明は、電気・電子材料等として有用なフッ素化シアノアリールエーテル重合体と、該重合体の原料となるフッ素化シアノアリールエーテル、並びに該重合体をさらに架橋させることによって得られる架橋体に関するものである。
【０００２】
【従来の技術】
芳香族シアノアリールエーテル重合体（ＰＥＮ）は、耐熱性、耐加水分解性等に優れた性能を有するポリマーである。しかし、ＰＥＮは溶剤への溶解性が乏しく成形性に劣るため、高性能を有するにも拘わらず、汎用されるまでには至っていない。
【０００３】
そこで、本発明者らはＰＥＮの汎用化を増進すべく研究を行っているが、その一環として、ＰＥＮの分子中にフッ素原子を導入して、主鎖間の凝集力を弱めることで、溶剤への溶解性を高める技術を開発し、特開平２００２−１２６６２号を提案した。この公開発明によれば、ＰＥＮ分子へのフッ素原子の導入によって、溶剤に対する溶解度の向上のみならず、耐炎性、熱安定性およびガラス転移温度が向上し、さらには、着色、結晶性、誘電率、吸湿性も低下するため、家庭用品から宇宙産業に亘るまで幅広い分野での活用が期待されるようになった。
【０００４】
しかしながら、重合体分子へのフッ素原子の導入によって、上記のような様々な特性が向上した反面、成形後、製品として汎用化する際に、溶剤に対する耐性が低下するという新たな問題が生じてきた。
【０００５】
【発明が解決しようとする課題】
本発明は、上記の事情に着目してなされたものであって、その目的は、成形体原料として溶剤に対する優れた溶解性を失うことなく、且つ優れた成形性その他の特性を保持しながら、成形後は高レベルの耐溶剤性を示すフッ素化シアノアリールエーテル重合体を提供することである。
【０００６】
【課題を解決するための手段】
本発明のフッ素化シアノアリールエーテル重合体は、下記一般式（Ｉ）で表される構造を繰り返し単位として含むところに要旨を有する。ただし、式中Ｒ１は反応性不飽和結合を有する基、Ｒ２は２価の有機基を表し、ｍはフッ素原子の置換数を示す。
【０００７】
【化１】
2004010796.tif 000002
【０００８】
このようなフッ素化シアノアリールエーテル重合体は、優れた溶剤溶解性を有するため、加工性が良好で作業性に優れている。
【０００９】
上記一般式（Ｉ）においてＲ１が、下記式（ＩＩ）で示される基であることが好ましい。このような反応性不飽和結合を分子内に有する重合体は、該重合体を成形加工した後に架橋させることで、耐溶剤性を備えた成形体を得ることができるからである。
【００１０】
【化２】
2004010796.tif 000003
【００１１】
また、下記式（ＩＩＩ）で表される含フッ素化合物は、上記重合体の製造原料として有用な化合物であり、それ自身新規な化合物として本発明に含まれる。
【００１２】
【化３】
2004010796.tif 000004
【００１３】
さらに、上記一般式（Ｉ）で表される重合体は溶剤に対して優れた溶解性を有しているため、様々な形態への加工が容易であり、しかも、加工後に所定の架橋処理を施すことによって得られる架橋体は、耐溶剤性に優れたものとして本発明の範囲に含まれる。
【００１４】
【発明の実施の形態】
本発明者らは前述したような解決課題の下で、耐熱性や絶縁性等の特性から電気・電子材料等として有用なフッ素化シアノアリールエーテル重合体に耐溶剤性を付与すべく検討を重ねてきた。その結果、反応性不飽和結合を有する基を導入したフッ素化シアノアリールエーテル重合体を所望の形状に成形した後、該重合体中の反応性不飽和結合を反応させて架橋体とすれば、他の諸特性を保持したまま成形品の耐溶剤性を向上し得ることを見出し、本発明を完成した。
【００１５】
本発明のフッ素化シアノアリールエーテル重合体は、下記一般式（Ｉ）で表される構造を繰り返し単位として含む重合体であり、（Ｉ）式中、Ｒ１は反応性不飽和結合を有する基、Ｒ２は２価の有機基、ｍはフッ素の置換数を示している。本発明の最大の特徴は、分子中にフッ素を導入することで高い溶解性を与えた重合体を得る際に、原料モノマー中に、予めＲ１として反応性不飽和結合を有する基を導入しておき、該重合体を任意の形態に成形した後、Ｒ１を反応させ架橋体とすることで、優れた耐溶剤性の付与を可能にしたところにある。
【００１６】
【化１】
2004010796.tif 000005
【００１７】
上記（Ｉ）式中、Ｒ１は反応性不飽和結合を有する基を表している。このＲ１は、重合体を任意の形態に加工した成形品に耐溶剤性を付与するために不可欠である。具体的には、重合体を成形した後、該Ｒ１が有している反応性不飽和結合を反応させることで、該重合体分子間の架橋が進み、三次元構造を形成するため耐溶剤性が発現するのである。このような架橋構造体は、架橋されていない高分子に比べて分子の自由運動が阻害されるため、剛性が大きく、熱による変形を起こしにくく、また溶剤にも溶けにくくなる。このような架橋構造を与えるための基Ｒ１としては、二重結合、三重結合または（メタ）アクリロイル基のように重合性を有するものであれば特に限定されないが、好ましいものとしては、下記式（ＩＩ）で示されるヒドロキシスチルベン由来の基、フェニルエチニル由来の基、プロパギルオキシ由来の基、シアネート由来の基、オキサゾリン由来の基等が挙げられる。これらの中でも特に好ましいのは、下記式（ＩＩ）に示されるヒドロキシスチルベン由来の基である。
【００１８】
【化２】
2004010796.tif 000006
【００１９】
尚、本発明のフッ素化シアノアリールエーテル重合体中には、複数の異なるＲ１が存在する場合が考えられるが、該Ｒ１は単一であってもあるいはそれぞれ異なるものであってもかまわない。
【００２０】
上記（Ｉ）式中Ｒ２は２価の有機基を示すものである。具体的には、メチレン（−ＣＨ２−）、エチレン（−ＣＨ２ＣＨ２−）、プロピレン（−ＣＨ２ＣＨ（ＣＨ３）−）、トリメチレン（−ＣＨ２ＣＨ２ＣＨ２−）、テトラメチレン（−ＣＨ２（ＣＨ２）２ＣＨ２−）、ペンタメチレン（−ＣＨ２（ＣＨ２）３ＣＨ２−）、ヘキサメチレン（−ＣＨ２（ＣＨ２）４ＣＨ２−）、プロペニレン（−ＣＨ２ＣＨ＝ＣＨ−）、ビニレン（−ＣＨ＝ＣＨ−）、２，２，３，３，４，４，５，５−オクタフルオロヘキサメチレン（−ＣＨ２（ＣＦ２）４ＣＨ２−）、及び２，２，３，３，４，４，５，５，６，６，７，７−ドデカフルオロオクタメチレン（−ＣＨ２（ＣＦ２）６ＣＨ２−）等の炭素原子数が１〜１２、好ましくは１〜６の直鎖または分岐鎖の、飽和あるいは不飽和アルキレン基、式：−ＣＨ２−ＣＨ２−Ｏ−ＣＨ２−ＣＨ２−で表される基、ならびにｏ−、ｍ−またはｐ−ベンゼンジメチレン、ｏ−、ｍ−またはｐ−ベンゼンテトラフルオロジメチレン、ｏ−、ｍ−またはｐ−フェニレン、２価のナフタレン、ビフェニル、アントラセン、ｏ−、ｍ−またはｐ−テルフェニル、フェナントレン、ジベンゾフラン、ビフェニルエーテル、ビフェニルスルホン、フェノールフタレインおよび下記式で表わされる９種の芳香族基などが挙げられる。
【００２１】
【化４】
2004010796.tif 000007
【００２２】
尚、本発明における２価の有機基の炭素原子に直接結合する水素は、ハロゲン原子、低級アルキル基または低級アルコキシ基等で置換されていてもよい。上述の２価の有機基のうち、Ｒ２として好ましいのは２価の芳香族基であり、より好ましくは芳香族基を官能基で繋いだもの（ビフェニルエーテル、ビフェニルスルホン，ジフェニルスルフィド、ジフェニルケトン）および下記式で示される８種の芳香族基である。
【００２３】
【化５】
2004010796.tif 000008
【００２４】
本発明においては、得られる重合体に溶剤への良好な溶解性を与えて加工性を向上させるため、フッ素原子の導入を必須としている。上記（Ｉ）式中、ｍはフッ素原子の置換数を示しており、ｍの値は１または２である。好ましくはｍ＝２である。
【００２５】
本発明のフッ素化シアノアリールエーテル重合体中における繰り返し単位は同一であってもあるいは異なるものであってもかまわない。繰り返し単位が異なる場合には、これがブロック状またはランダム状のいずれであってもよい。
【００２６】
本発明において最も好ましいフッ素化シアノアリールエーテル重合体は下記式（ＩＶ）で表される構造を繰り返し単位とするものである。尚、Ｒ２は上述の定義と同様の２価の有機基である。
【００２７】
【化６】
2004010796.tif 000009
【００２８】
また、下記式（ＩＩＩ）で表される含フッ素化合物は、それ自身新規な化合物であり、上記式（Ｉ）の出発原料として、あるいは本発明の重合体を架橋させる際の架橋剤として用いることが可能である。該化合物は、反応性不飽和結合を有する基としてジフェニルスチルベン由来の基を有し、ベンゼン環に４個のフッ素が置換した化合物である。
【００２９】
【化３】
2004010796.tif 000010
【００３０】
次に本発明のフッ素化シアノアリールエーテル重合体の製造方法について説明する。本発明のフッ素化シアノアリールエーテル重合体は、下記式（Ｖ）：
【００３１】
【化７】
2004010796.tif 000011
【００３２】
で示されるテトラフルオロベンゾニトリル誘導体と、下記式（ＶＩ）：
【００３３】
【化８】
2004010796.tif 000012
【００３４】
で示されるジヒドロキシ化合物とを塩基性触媒の存在下で重縮合反応させることによって製造される。尚、上記式（Ｖ）におけるＲ１および式（ＶＩ）におけるＲ２の定義は、上記一般式（Ｉ）におけるＲ１及びＲ２の定義と同様である。
【００３５】
本発明において、式（Ｖ）で示されるテトラフルオロベンゾニトリル誘導体は、公知の方法によって製造することができ、例えば、式：Ｒ１Ｈ［式中、Ｒ１は上記式（Ｉ）における定義と同様である］で示される化合物を有機溶媒中で塩基性化合物の存在下、２，３，４，５，６−ペンタフルオロベンゾニトリル（以下、ＰＦＢＮと略す）と反応させることによって得られる。
【００３６】
上記反応において、式：Ｒ１Ｈで示される化合物およびＰＦＢＮは、それぞれ単一の化合物として使用してもあるいは２種以上の式：Ｒ１Ｈで示される化合物および／またはＰＦＢＮの混合物の形態で使用してもよいが、精製工程やポリマーの物性などを考慮すると、単一の化合物として使用することが好ましい。なお、上記いずれの場合においても、使用する複数または単一のＰＦＢＮのモル数の合計は、複数または単一の式：Ｒ１Ｈで示される化合物のモル数の合計に等しいか、またはほぼ等しいことが好ましく、具体的には、式：Ｒ１Ｈで示される化合物の使用量は、ＰＦＢＮ　１モルに対して、好ましくは０．１〜５モル、より好ましくは０．５〜２モルである。
【００３７】
上記反応に使用される有機溶媒としては、例えば、Ｎ−メチル−２−ピロリジノン、Ｎ，Ｎ−ジメチルアセトアミド、アセトニトリル、ベンゾニトリル、ニトロベンゼン及びニトロメタン等の極性溶媒、ならびにこれらの極性溶媒とトルエンやキシレン等の非極性溶媒との混合溶媒等が挙げられる。これらの有機溶媒は、単独でまたは２種以上の混合物の形態で使用してもよい。このように、トルエンや他の同様の溶媒を反応の初期段階に使用すれば、重合溶媒に関係なく、反応中に副生する水をトルエンの共沸物として除去することができる。尚、有機溶媒中におけるＰＦＢＮの濃度は、１〜４０質量％、好ましくは、５〜３０質量％である。
【００３８】
また、上記反応で使用される塩基性化合物は、反応系中に生成するフッ化水素を捕捉して、反応を促進し得るものが望ましい。このような塩基性化合物としては、例えば、炭酸カリウム、炭酸カルシウム、水酸化カリウム、水酸化カルシウム、フッ化カリウム、トリエチルアミン、トリブチルアミン及びピリジン等が挙げられる。これらの塩基性化合物の好ましい使用量は、使用するＰＦＢＮ　１モルに対して０．１〜５モル、より好ましくは０．５〜２モルである。
【００３９】
さらに、上記反応を行う際の反応条件は、Ｒ１Ｈで示される化合物とＰＦＢＮとを効率良く反応せしめ得る限り特に制限されないが、好ましくは反応系を撹拌状態に保ちながら、通常０〜１５０℃、好ましくは１０〜１００℃の温度下で行うのがよい。
【００４０】
反応時間は、他の反応条件や使用する原料などにより異なるが、通常１〜４８時間、好ましくは２〜２４時間である。さらに反応は、常圧下または減圧下いずれで行ってもよいが、設備面から、常圧下で行うことが望ましい。このような反応によって得られる生成物は、反応混合物に蒸留水を注加し、有機溶媒（例えば、酢酸エチル、塩化メチレン、クロロホルム等）で抽出した後、有機溶媒および抽出剤を留去することにより得られる。また必要であれば、この生成物を有機溶媒（例えば、酢酸エチル、メタノール、エタノール等）で再結晶化し、結晶として得てもよい。
【００４１】
このようにして合成された式（Ｖ）のテトラフルオロベンゾニトリル誘導体を、上述した如く、さらに式（ＶＩ）で示されるのジヒドロキシ化合物と塩基性触媒の存在下で重合させることによって、式（Ｉ）のフッ素化シアノアリールエーテル重合体を製造する。この際、式（Ｖ）のテトラフルオロベンゾニトリル誘導体は、上述したような抽出、再結晶化、クロマトグラフィー及び蒸留等の精製工程を経た後、または精製工程を行わずにそのまま使用してもよいが、次工程の収率などを考慮すると精製してから使用することが好ましい。
【００４２】
上記反応で使用する式（ＶＩ）のジヒドロキシ化合物は、目的物である式（Ｉ）で表されるフッ素化シアノアリールエーテル重合体に応じて選択される。本発明において好ましく使用される式（ＶＩ）のジヒドロキシ化合物としては、フェノールフタレイン及び下記式で表される化合物が挙げられる。
【００４３】
【化９】
2004010796.tif 000013
【００４４】
上記反応に当たっては、式（Ｖ）のテトラフルオロベンゾニトリル誘導体と式（ＶＩ）のジヒドロキシ化合物は、それぞれ単一の化合物として使用してもよく、あるいは２種以上の式（Ｖ）のテトラフルオロベンゾニトリル誘導体および／または式（ＶＩ）のジヒドロキシ化合物を併用してもよい。なお、上記いずれの場合においても、使用する複数または単一の式（Ｖ）のテトラフルオロベンゾニトリル誘導体のモル数の合計が、複数または単一の式（ＶＩ）のジヒドロキシ化合物のモル数の合計に等しくなるか、あるいはほぼ等しくすることが好ましい。具体的には、式（ＶＩ）のジヒドロキシ化合物の使用量は、式（Ｖ）のテトラフルオロベンゾニトリル誘導体１モルに対して、０．５〜１．５モル、より好ましくは１０．８〜１．２モルである。
【００４５】
上記反応は、有機溶剤中または無溶剤下のいずれで行ってもよいが、有機溶剤中で行うことが好ましい。この際に使用される有機溶剤としては、例えば、Ｎ−メチル−２−ピロリジノン、Ｎ，Ｎ−ジメチルアセトアミド、アセトニトリル、ベンゾニトリル、ニトロベンゼン、ニトロメタン及びメタノール等の極性溶媒；ならびにこれらの極性溶媒とトルエンやキシレン等の非極性溶媒との混合溶媒などが挙げられる。これらの有機溶剤は、単独でまたは２種以上の混合物の形態で使用してもよい。尚、この場合トルエンや他の同様の溶剤を反応の初期段階で使用すれば、重合溶剤に関係なく、反応中に副生する水をトルエン等の共沸物として除去できる。また、有機溶剤中における式（Ｖ）のテトラフルオロベンゾニトリル誘導体の好ましい濃度は１〜５０質量％、より好ましくは５〜２０質量％である。
【００４６】
本発明において、式（Ｖ）のテトラフルオロベンゾニトリル誘導体および式（ＶＩ）のジヒドロキシ化合物の反応は、塩基性触媒の存在下で行うことを必須とする。塩基性触媒は、式（ＶＩ）のジヒドロキシ化合物による重縮合反応を促進し得るよう、式（ＶＩ）のジヒドロキシ化合物をより反応性の高いアニオンに変換する作用を有するものが好ましく、具体的には、炭酸カリウム、炭酸カルシウム、水酸化カリウム、水酸化カルシウムまたはフッ化カリウム等が挙げられる。該塩基性触媒の使用量は、式（Ｖ）のテトラフルオロベンゾニトリル誘導体と式（ＶＩ）のジヒドロキシ化合物との反応を良好に進行させる量であれば特に制限されないが、一般的なのは式（Ｖ）のテトラフルオロベンゾニトリル誘導体　１モルに対して、通常０．５〜１．５モル、好ましくは０．８〜１．２モルである。
【００４７】
さらに、上記重合反応における反応条件は、式（Ｖ）のテトラフルオロベンゾニトリル誘導体と式（ＶＩ）のジヒドロキシ化合物との反応が効率よく進行するものであれば特に制限されないが、例えば、重合温度は、好ましくは２００℃以下、より好ましくは２０℃以上、１５０℃以下、最も好ましくは４０℃以上、１００℃以下である。このように上記重合反応は低温で進行するため、特別の設備を必要とすることなく、副反応を抑制し、ポリマーのゲル化を防止することができる。また重合時間は、他の反応条件や使用する原料などにより異なるが、好ましくは１〜４８時間、より好ましくは２〜２４時間である。さらに、重合反応は、常圧下または減圧下のいずれで行ってもよいが、設備面からは、常圧下で行うことが望ましい。
【００４８】
上記重合反応終了後は、反応溶液から蒸発等によって溶媒を除去し、必要により洗浄することによって、所望のポリマーを得る。または、反応溶液をポリマーの溶解度が低い溶媒中に加え、ポリマーを固体として沈殿させてから、沈殿物を濾取することによりポリマーを得てもよい。
【００４９】
このようにして得られたフッ素化シアノアリールエーテル重合体は、機械的強度、強靭性、電気的特性、熱酸化安定性、溶解性、透明性及び膜形成容易性などの様々な特性に優れるため、多層配線基板、プリント基板用表面コーティング剤等の絶縁樹脂コーティング剤；モーター、トランス、コイル等に使用される巻線の絶縁被覆材料；ストリップ線路、マイクロストリップ線路、トリプレート線路、コプレーナ線路、誘電体導波管線路などの配線層を有する高周波用配線基板；薄膜の磁気素子、特にチップインダクタ、トランス、ＤＣ−ＤＣコンバータなどの小容量（数ワット程度）の電源部品として用いられる薄膜磁気素子；多層配線基板、ＬＳＩなどの製造工程において、シリコンウェハー等の半導体の加工、貯蔵及び運搬の際に使用されるディスクキャリア；光導波路および薄型の大型画面用カラー表示装置等に用いられるプラズマディスプレイパネル用隔壁などの原料として有用である。
【００５０】
上述のようにして得られた本発明のフッ素化シアノアリールエーテル重合体は、該重合体分子中に含まれる反応性不飽和結合を反応させることで、重合体を架橋構造とすることができる。この架橋体は、未架橋の重合体に比べて分子の自由運動が阻害されるため、剛性が大きく、熱による変形を起こしにくく、さらに溶剤に対する溶解性が低下する。つまり、本発明のフッ素化シアノアリールエーテル重合体は、架橋前の重合体の段階では、良好な溶剤溶解性を有するため加工などの作業性に優れ、重合体成形後に該成形体を架橋させることによって耐溶剤性を付与できるため、より広い分野での使用が可能となる。
【００５１】
本発明のフッ素化シアノアリールエーテル重合体を例えば膜等に成形する場合には、該重合体を任意の溶媒に溶解させた後、スピンコーティングやディッピングなどの公知の製膜方法を採用できる。この際、使用する溶媒としては、フッ素化シアノアリールエーテル重合体を均一に分散または溶解できる溶媒であれば特に限定されず、分散させるフッ素化シアノアリールエーテル重合体の種類によって適宜選択できる。具体的には、トルエン、クロロホルム、ジクロロメタン、アセトン、アセトニトリル、ジイソプロピルエーテル、メチルエチルケトン、テトラヒドロフラン、１，２−ジメトキシエタン、酢酸エチル、Ｎ−メチルピロリドン、ジメチルアセトアミド、ジメチルホルムアミド及びクレゾールなどが挙げられ、これらのうち、トルエン、Ｎ−メチルピロリドン及びジメチルアセトアミドは特に好ましく使用される。上記溶媒は、単独で使用し得ることは勿論のこと、２種以上の混合溶媒として使用してもよい。このときの溶媒の使用量は、フッ素化シアノアリールエーテル重合体を均一に溶解または分散できる量であれば特に制限されないが、溶媒中におけるフッ素化シアノアリールエーテル重合体の濃度で、好ましくは１〜７０（ｗ／ｖ）％、より好ましくは５〜５０（ｗ／ｖ）％となるような量である。また、本発明のフッ素化シアノアリールエーテル重合体は、加熱することで溶融するので無溶媒下での成形も可能である。
【００５２】
このように、本発明のフッ素化シアノアリールエーテル重合体は、架橋前は様々な溶剤に対して優れた溶解性を有するため、板状、膜状、シート状あるいはフィルム状等、種々の形状に成形することができる。また、このときの成形法として具体的には、溶液流延法、溶媒キャスト法、押出成形、射出成形、熱ラミネート成形、プレス成形、カレンダー成形、注型製膜法、キャスティング（流延法）、スピンコーティング（回転塗布法）、ロールコーティング、スプレイコーティング、バーコーティング、フレキソ印刷、およびディップコーティング等の方法を採用できる。これらの方法を用いて、基板上にフッ素化シアノアリールエーテル重合体を塗布してから架橋させれば、耐溶剤性を有する成形体とすることができる。
【００５３】
本発明のフッ素化シアノアリールエーテル重合体を架橋させる方法も、特に制限されるものではなく、公知の架橋方法が使用できる。具体的には、熱架橋、電子線架橋及び化学架橋などが挙げられるが、これらのうち操作の容易性から、ＵＶ照射による架橋を採用するのが好ましい。本発明の重合体はその分子内に反応性不飽和結合を含有しているため、開始剤を含有せずとも架橋反応を開始させることが出来る。また、架橋は窒素、ヘリウム及びアルゴンなどの、不活性雰囲気中で行うことが好ましい。
【００５４】
また、フッ素化シアノアリールエーテル重合体の架橋条件も、特に制限されず、使用するフッ素化シアノアリールエーテル重合体や溶媒の種類および量等によって適宜選択すればよいが、例えば、フッ素化シアノアリールエーテル重合体を熱架橋する場合の架橋温度は、通常１００℃以上、４００℃以下、好ましくは１５０℃以上、３５０℃以下であり、架橋時間は、通常０．５〜１０時間、好ましくは１〜５時間である。また、フッ素化シアノアリールエーテル重合体の架橋は、常圧下または減圧下いずれで行ってもよいが、設備面からは常圧下で行うことが望ましい。
【００５５】
さらに、架橋成形体の用途によって、架橋時にフッ素化シアノアリールエーテル重合体や溶媒以外の他の成分を添加してもよい。具体的な他の成分としては、ポリカーボネート樹脂、ポリ（メタ）アクリル樹脂、ポリエチレン樹脂、ポリエステル樹脂、ポリスチレン樹脂および塩化ビニル樹脂等の樹脂、着色剤、重合調節剤、酸化防止剤、紫外線吸収剤、難燃剤、可塑剤、耐衝撃性向上のためのゴム、あるいは剥離剤等が挙げられる。さらにフッ素化シアノアリールエーテル重合体の架橋後の架橋密度は、架橋後に得られる架橋成形体に求められる物性、例えば、膨潤度や弾性などによって適宜決定すればよい。
【００５６】
このようにして得られる本発明の架橋体は、高い機械的強度および強靭性を有し、電気的特性、熱酸化安定性、溶解性及び透明性に優れる上、様々な形状に成形できるので、多層配線基板、プリント基板用表面コーティング剤等の絶縁樹脂コーティング剤；モーター、トランス、コイル等に使用される巻線の絶縁被覆材料；ストリップ線路、マイクロストリップ線路、トリプレート線路、コプレーナ線路、誘電体導波管線路などの配線層を有する高周波用配線基板；薄膜の磁気素子、特にチップインダクタ、トランス、ＤＣ−ＤＣコンバータなどの小容量（数ワット程度）の電源部品として用いられる薄膜磁気素子；多層配線基板、ＬＳＩなどの製造工程において、シリコンウェハー等の半導体の加工、貯蔵及び運搬の際に使用されるディスクキャリア；光導波路および薄型の大型画面用カラー表示装置等に用いられるプラズマディスプレイパネル用隔壁などの原料として有用である。
【００５７】
【実施例】
以下実施例によって本発明を詳細に説明するが、本発明の範囲はこれら実施例のみに限定されるものではない。なお、以下特にことわりのない限り、「％」は「質量％」を、「部」は「質量部」をそれぞれ示すものとする。
【００５８】
［構造解析］
ＮＭＲ測定
Ｖａｒｉａｎ社製　Ｕｎｉｔｙ　Ｐｌｕｓ　４００を用いて、温度２３℃、積算回数（１Ｈ：１６回，１９Ｆ＝６４回）の測定条件下、溶媒にＣＤＣｌ３を使用して、１Ｈ−ＮＭＲ（４００ＭＨｚ）および１９Ｆ−ＮＭＲ（３７６ＭＨｚ）スペクトルを測定し、プロトンおよびフッ素のピーク強度に基づいて試料の構造を分析した。尚、外部標準物質としては、４，４’−ジフルオロベンゾフェノンを採用した。
【００５９】
質量分析
ガスクロマトグラフ質量分析計（島津製作所製　ＱＰ−５０００，分析カラム：Ｊ＆Ｗ　　ＳＣＩＥＮＴＩＦＩＣ社製　ＤＢ−１［０．２５ｍｍ×３０ｍ，膜厚０．２５μ］）を用いて測定した。
【００６０】
［ガラス転移温度（Ｔｇ）］
窒素雰囲気下２０℃／分の昇温速度で示差熱走査型熱量計（セイコー電子工業ＤＳＣ６２００）を用いて測定した。
【００６１】
［フィルム形成性］
トルエン中の試料ポリマー濃度が２０質量％となるように調整した２０質量％トルエン溶液（ポリマーによっては分散液）を、ガラス基板上にバーコートし、フィルム形成性と剛性及び色相を観察した。なお、フィルム形成性は、＋＋：優秀、＋：良好、±：悪い、−：極めて悪い、の４段階で評価した。
【００６２】
合成例１　４−（４−シアノ−２，３，５，６−テトラフルオロフェノキシ）−スチルベン（ＳＢ−ＴＦＢＮ）の合成
１００ｍｌ容量のフラスコに、４−ヒドロキシスチルベン１５．００ｇ（７０．７ｍｍｏｌ）、２，３，４，５，６−ペンタフルオロベンゾニトリル１４．７７ｇ（７６．５ｍｍｏｌ）、炭酸カリウム１１．６２ｇ（８４．１ｍｍｏｌ）およびＮ−メチル−２−ピロリジノン（ＮＭＰ）１５．０ｇを加え、室温で１時間攪拌した。反応終了後、得られた反応液をろ過し、ろ液を１Ｌの脱イオン水中に注いで、無色固体を得た。この固体を酢酸エチルにて再結晶して、４−（４−シアノ−２，３，５，６−テトラフルオロフェノキシ）−スチルベン（ＳＢ−ＴＦＢＮ）を収率８４％で得た。この化合物の１Ｈ−ＮＭＲを図１、１９Ｆ−ＮＭＲスペクトルを図２に示す。なお、１９Ｆ−ＮＭＲスペクトルにおいて、１９Ｆ化学シフトは、４，４’−ジフルオロベンゾフェノン＝−１１０．１ｐｐｍに相当するｐｐｍで示されす。また、図３に質量分析の結果を示す。目的物質であるＳＢ−ＴＦＢＮの分子量は３６９である。
【００６３】
合成例２　４−フェノキシ−２，３，５，６−テトラフルオロベンゾニトリル（ＰｔＦＢＮ）の合成
還流管及びディーンスタークトラップ（Ｄｅａｎ−Ｓｔａｒｋ　　ｔｒａｐ）を備えた１００ｍｌ容量のフラスコに、５．０ｇ（５３．２ｍｍｏｌ）のフェノール、３．６７ｇ（２６．６ｍｍｏｌ）の炭酸カリウム（Ｋ２ＣＯ３）、６０ｍｌのＮＭＰおよび１５ｍｌのトルエンを仕込んだ。この混合液を、窒素気流下、１３０℃で２時間、共沸脱水を行ない、フェノールのカリウム塩を合成した。量論量（約１ｍｌ）の水を確認した後、トルエンを留去し、除冷した。反応液の温度が１００℃に到達したところで、１０．２６ｇ（５３．２ｍｍｏｌ）の２，３，４，５，６−ペンタフルオロベンゾニトリルを反応液に添加し、この温度を維持しながら８時間反応させた。反応終了後、蒸留水を５０ｍｌ加えた後、ジクロロメタンを用いて抽出した。さらに、有機層を集めて水洗し、硫酸ナトリウムで乾燥、ジクロロメタンを留去することによって、褐色の油状粗生成物を得た。
【００６４】
つぎに、この粗生成物を１０２℃／０．４ｍｍＨｇで減圧蒸留した後、エタノールで再結晶して無色結晶を得た。収率は４０％で、得られた生成物の溶融温度は６８℃であった。この化合物の１Ｈ−ＮＭＲスペクトル及び１９Ｆ−ＮＭＲスペクトルを、それぞれ図４及び図５に示す。
【００６５】
重合例１
４−（４−シアノ−２，３，５，６−テトラフルオロフェノキシ）−スチルベン（ＳＢ−ＴＦＢＮ）７．３８ｇ（２０ｍｍｏｌ）、２，２−ビス（４−ヒドロキシフェニル）ヘキサフルオロプロパン（６ＦＢＡ）６．７６ｇ（２０．１ｍｍｏｌ）、炭酸カリウム２．９０ｇ（２１ｍｍｏｌ）およびＮＭＰを仕込み、６０℃で３時間反応させた。反応終了後、得られた反応液を１％酢酸水溶液に注加し、析出したポリマーをろ別した後、蒸留水およびメタノールで洗浄した。再度アセトン／メタノール混合液で再沈殿を行ない、ポリマーをろ別、乾燥した。この際の収率は８７％であった。得られたポリマーのガラス転移温度（Ｔｇ）は１５４℃であった。この重合体の１Ｈ−ＮＭＲスペクトルおよび１９Ｆ−ＮＭＲスペクトルを図６、図７に示す。
【００６６】
重合例２
還流管及びディーンスタークトラップ（Ｄｅａｎ−Ｓｔａｒｋ　　ｔｒａｐ）を備えた２５ｍｌ容量のフラスコに、０．３７７ｇ（１．１２ｍｍｏｌ）の６ＦＢＡ、０．１７１ｇ（１．２４ｍｍｏｌ）の炭酸カリウム、２．５ｍｌのＮＭＰおよび２．５ｍｌのトルエンを仕込んだ。この混合液を、窒素気流下、１３０℃で２時間、共沸脱水を行ない、６ＦＢＡのカリウム塩を合成した。量論量（約０．０４ｍｌ）の水を確認した後、トルエンを留去し、放冷した。反応液の温度が８０℃に到達したところで、合成例２で得られたＰｔＦＢＮ　０．３００ｇ（１．１２ｍｍｏｌ）を反応液に添加し、この温度を維持しながら２０時間反応させた。
【００６７】
反応終了後、この溶液を、ブレンダーで激しく撹拌しながら、１％酢酸水溶液中に注加した。析出したポリマーを濾別し、蒸留水及びメタノールで洗浄した後、減圧乾燥した。このようにして回収されたポリマーを、３０ｗｔ／ｖｏｌ％の濃度になるように、ジメチルアセトアミド（ＤＭＡｃ）に溶解し、この溶液をメタノール中に攪拌下でゆっくり注加し、再沈殿法により精製した。沈殿が完全に固化するまで放置した後、該ポリマーを濾過し、減圧乾燥した。この際の収率は８６．０％であった。また、得られた生成物のＴｇは１６３．０℃であり、１Ｈ−ＮＭＲスペクトル及び１９Ｆ−ＮＭＲスペクトルを、それぞれ、図８及び図９に示す。
【００６８】
実験例１　＜架橋体の耐溶剤性試験＞
重合例１および重合例２で得られたポリマーを、トルエン中の試料ポリマー濃度が１５質量％となるように溶解し、ガラス板上にアプリケーターを用いて乾燥膜厚が１０μｍとなるように塗布し、熱風乾燥機により１００℃で３分間乾燥した。その後、ＵＶ照射（東芝ライテック社製　ＭＢ１０ＺＤ３，光源：メタルハライドランプ、積算光量１２００ｍＪ／ｃｍ２）を行って重合体を架橋させた。
【００６９】
架橋前および架橋後のそれぞれのポリマーの膜上に、表１に記載の溶剤を１滴滴下し、１分間放置した後、溶剤を拭き取り、膜の溶解の有無を確認し、○：溶解有り、×：溶解無し、として評価した。この時の結果とともにフィルム成形性およびＴｇの値を表１に示す。
【００７０】
【表１】
2004010796.tif 000014
【００７１】
以上の結果から、実験番号１、２で用いた重合例１の重合体および実験番号３，４で用いた重合例２の重合体のいずれも、重合体分子中にフッ素原子を有するため、溶剤溶解性に優れ、フィルム成形性が良好であることが確認できた。
【００７２】
また、実験番号１は反応性不飽和結合を有する重合体（重合例１）を用いて作成したものであるため、ＵＶ照射によって架橋反応が進行し、得られる架橋体膜の耐溶剤性は優れていた。
【００７３】
尚、実験番号１では、Ｔｇの測定を行ったが明確なピークは観測できなかった。そこで、実験番号１の架橋体膜を３５０℃まで昇温した後、再びＴｇ測定を行った。このときには、ＵＶ照射前と同様のＴｇ（１５５〜１６０℃）が観測された。これは、ＵＶ照射によって架橋構造が形成されることによりＴｇは上昇したが、さらに測定温度を上昇させることで、該架橋構造が徐々に分解したためであると考えられる。
【００７４】
これに対して実験番号２は、実験番号１と同様の重合体を用いて作成された膜であるが、製膜の後にＵＶ照射を行わなかったため、該成形体には架橋が起こらず実験番号１の架橋体に比べて、耐溶剤性に劣るものであった。また、Ｔｇ（１５４．０℃）の上昇も見られなかった。
【００７５】
さらに実験番号３および４はいずれも重合体分子内に反応性不飽和結合を有さない重合体（重合例２）を用いて作成された膜であるため、溶剤に対する溶解性は優れているが、ＵＶを照射しても耐溶剤性の向上は見られず、Ｔｇ（１６３℃）の上昇も確認できず熱に対する安定性の向上も見られなかった。
【００７６】
【発明の効果】
本発明のフッ素化シアノアリールエーテル重合体は、高い機械的強度および強靭性、優れた電気的特性を有し、通常使用される種々の溶媒に対して優れた溶解性、並びに耐熱性、耐炎性等の優れた熱安定性、および優れた被覆形成性を有する。しかも成形後に架橋硬化させることによって、耐溶剤性を高め得ると共に耐熱性や熱安定性等を一層高めることができるので、電気・電子材料のみならず、家庭用品から宇宙産業まで幅広い分野における使用が期待できる。
【図面の簡単な説明】
【図１】合成例１で得られた化合物の１Ｈ−ＮＭＲスペクトルである。
【図２】合成例１で得られた化合物の１９Ｆ−ＮＭＲスペクトルである。
【図３】合成例１で得られた化合物の質量分析スペクトルである。
【図４】合成例２で得られた化合物の１Ｈ−ＮＭＲスペクトルである。
【図５】合成例２で得られた化合物の１９Ｆ−ＮＭＲスペクトルである。
【図６】重合例１で得られた重合体の１Ｈ−ＮＭＲスペクトルである。
【図７】重合例１で得られた重合体の１９Ｆ−ＮＭＲスペクトルである。
【図８】重合例２で得られた重合体の１Ｈ−ＮＭＲスペクトルである。
【図９】重合例２で得られた重合体の１９Ｆ−ＮＭＲスペクトルである。
【図１】
2004010796.tif 000019
【図２】
2004010796.tif 000020
【図３】
2004010796.tif 000021
【図４】
2004010796.tif 000022
【図５】
2004010796.tif 000023
【図６】
2004010796.tif 000024
【図７】
2004010796.tif 000025
【図８】
2004010796.tif 000026
【図９】
2004010796.tif 000027